式Iの少なくとも1種類の化合物と、式Eの少なくとも1種類の化合物とを含有することを特徴とする液晶媒体。式中、R1およびREは、それぞれ互いに独立に、H、または、ハロゲン化または無置換の1~15個の炭素原子を有するアルキルまたはアルコキシ基であり、ただし加えて、これらの基における1個以上のCH2基は、それぞれ互いに独立に、O原子が互いに直接連結しないようにして、-C≡C-、-CH=CH-、-O-、-CO-O-または-O-CO-で置き換えられていてもよく、A1、A2およびA3は、それぞれ互いに独立に、であり、X1は、F、Cl、CN、NCS、OCN、SF5、1~5個の炭素原子を有するフッ化アルキル、1~5個の炭素原子を有するフッ化アルコキシ、2~5個の炭素原子を有するフッ化アルケニルまたは1~5個の炭素原子を有するフッ化アルケニルオキシであり、XEは、F、Cl、OCF3、OCHF2、OCH=CF2、OCF=CF2、OCHFCF3、OCF2CFHCF3、CH3、C2H5またはn-C3H7であり、L1、L2、L3およびL4は、それぞれ互いに独立に、HまたはFであり、Z1、Z2およびZ3は、それぞれ互いに独立に、-CO-O-、-O-CO-、-CF2O-、-OCF2-、-CH2O-、-OCH2-、-CH2CH2-、-CH24-、-C2F4-、-CH2CF2-、-CF2CH2-、-CF=CF-、-CH=CH-、-C≡C-または単結合であり、a、bおよびcは、それぞれ互いに独立に、0、1、2または3であり、ただし、abcは、1、2、3または4である。式I1~I79の群より選択される少なくとも1種類の化合物を含有することを特徴とする請求項1に記載の液晶媒体。式中、R1およびX1は請求項1において定義される通りの意味を有し、FはHまたはFを表す。式E-1~E-15の群より選択される少なくとも1種類の化合物を含有することを特徴とする請求項1または2に記載の液晶媒体。式中、REは、請求項1において定義される通りの意味を有し、halogenは、FまたはClであり、alkylまたはalkylは、それぞれ互いに独立に、直鎖状または分岐状で1~9個の炭素原子を有するアルキル基、好ましくは、直鎖状のアルキル基であり、alkenylまたはalkenylは、それぞれ互いに独立に、直鎖状または分岐状で9個までの炭素原子を有するアルケニル基、好ましくは、直鎖状のアルケニル基である。式Iの化合物の少なくとも2種類を含有することを特徴とする請求項1~3のいずれか一項に記載の液晶媒体。一般式II~IXの群より選択される1種類以上の化合物を含有することを特徴とする請求項1~4のいずれか一項に記載の液晶媒体。式中、R0は、それぞれ9個までの炭素原子を有するn-アルキル、アルコキシ、フルオロアルキル、アルケニルオキシまたはアルケニルであり、X0は、F、Cl、7個までの炭素原子を有するハロゲン化アルキル、7個までの炭素原子を有するハロゲン化アルケニル、7個までの炭素原子を有するハロゲン化アルケニルオキシまたは7個までの炭素原子を有するハロゲン化アルコキシであり、Z0は、-CH=CH-、-C2H4-、-CH24-、-C2F4-、-CH2O-、-OCH2-、-CF=CF-、-CF2O-、-OCF2-、-COO-または-O-であり、Y1、Y2、Y3およびY4は、それぞれ互いに独立に、HまたはFであり、rは、0または1である。式I27a、I40aおよびI58aの群より選択される少なくとも1種類の化合物と、式E-1a、E-4a、E-5aおよびE-7aの群より選択される式の少なくとも1種類の化合物とを含有することを特徴とする請求項1~5のいずれか一項に記載の液晶媒体。式中、REは請求項1において与えられる通りの意味を有し、alkylおよびalkylは、それぞれ独立に、直鎖状で1~5個の炭素原子を有するアルキル基を表す。下式の少なくとも1種類の化合物を含有することを特徴とする請求項1~6のいずれか一項に記載の液晶媒体。式RIa~RIVaの1種類以上の化合物を含有することを特徴とする請求項1~7のいずれか一項に記載の液晶媒体。式中、nおよびmは、それぞれ、1~9の整数である。少なくとも1種類の反応性メソゲンを含有することを特徴とする請求項1~8のいずれか一項に記載の液晶媒体。式Iの少なくとも1種類の化合物および式Eの少なくとも1種類の化合物を、1種類以上のメソゲン化合物と、任意成分として更なる添加剤と、任意成分として1種類以上の反応性メソゲンと混合することを特徴とする請求項1~9のいずれか一項に記載の液晶媒体の製造方法。電気光学的目的のための請求項1~9のいずれか一項に記載の液晶媒体の使用。TN-TFT-、IPS-、FFS-、正のVA-、PS-IPS-、PS-FFS-、PS-TN-TFT-または正のPS-VA-用途のための請求項11に記載の液晶媒体の使用。請求項1~9のいずれか一項に記載の液晶媒体を含有する電気光学的液晶ディスプレイ。本発明は、特に、このタイプのMLC、IPS、TNまたはSTNディスプレイ用で、上記の不具合を有していないか、低減された程度にのみ有し、好ましくは同時に、非常に高い比抵抗値および低い閾電圧を有する媒体を提供する目的を有する。この目的は、高い透明点および低い回転粘度を有する液晶混合物を必要とする。ここで、本発明による液晶混合物を使用すれば、本目的を達成できることが見出された。よって、本発明は、式Iの少なくとも1種類の化合物と、式Eの少なくとも1種類の化合物とを含有する液晶媒体に関する。式中、R1およびREは、それぞれ互いに独立に、H、または、ハロゲン化または無置換の1~15個の炭素原子を有するアルキルまたはアルコキシ基であり、ただし加えて、これらの基における1個以上のCH2基は、それぞれ互いに独立に、O原子が互いに直接連結しないようにして、-C≡C-、-CH=CH-、-O-、-CO-O-または-O-CO-で置き換えられていてもよく、A1、A2およびA3は、それぞれ互いに独立に、であり、X1は、F、Cl、CN、NCS、OCN、SF5、1~5個の炭素原子を有するフッ化アルキル、1~5個の炭素原子を有するフッ化アルコキシ、2~5個の炭素原子を有するフッ化アルケニルまたは1~5個の炭素原子を有するフッ化アルケニルオキシであり、XEは、F、Cl、OCF3、OCHF2、OCH=CF2、OCF=CF2、OCHFCF3、OCF2CFHCF3、CH3、C2H5またはn-C3H7であり、L1、L2、L3およびL4は、それぞれ互いに独立に、HまたはFであり、Z1、Z2およびZ3は、それぞれ互いに独立に、-CO-O-、-O-CO-、-CF2O-、-OCF2-、-CH2O-、-OCH2-、-CH2CH2-、-CH24-、-C2F4-、-CH2CF2-、-CF2CH2-、-CF=CF-、-CH=CH-、-C≡C-または単結合であり、a、bおよびcは、それぞれ互いに独立に、0、1、2または3であり、ただし、abcは、1、2、3または4である。本発明は、更に、ディスプレイ中での混合物の使用に関する。好ましい実施形態において、本発明による液晶媒体は、TN-TFT-、IPS-、FFS-、正のVA-また、HT-VA-とも呼ばれる用途に、また、PS-IPS-、PS-FFS-、PS-TN-TFT-または正のPS-VA-用途などのポリマー安定化PS:polymerstabilized用途に極めて適している。式Iおよび式Eの化合物は、広範囲の用途を有する。置換基の選択に応じて、これらの化合物は、液晶媒体を主に構成するベース材料となり得るが、また、例えば、このタイプの誘電体の誘電的および/または光学的異方性を修正するために、および/または、それの閾電圧および/または粘度を最適なものとするために、式IおよびEの化合物を他に分類される化合物からの液晶ベース材料に加えることも可能である。純粋な状態において、式IおよびEの化合物は無色であり、電気光学的な使用のために好ましい温度範囲において液晶中間相を形成する。特に、本発明による化合物は、それらの広いネマチック相範囲によって際立っている。液晶混合物において本発明による物質はスメクチック相を抑制し、低温貯蔵安定性が著しく改良される結果となる。それらは、化学的に、熱的に、および光に対して安定である。cが0である式Iの化合物が特に好ましい。Z1、Z2および/またはZ3は、好ましくは、単結合、更には、-CF2O-、-OCF2-、-C2F4-、-CH2O-、-OCH2-または-COO-である。A1、A2およびA3は、好ましくは、である。R1は、好ましくは、アルキル、アルコキシ、アルケニルまたはアルケニルオキシである。X1は、好ましくは、F、Cl、OCH=CF2、OCF=CF2、OCF3、OCHF2、OCHFCF3、OCF2CHFCF3、CN、SF5、NCSまたはSCN、特に、FまたはOCF3であり、R1は、好ましくは、直鎖状のアルキルまたはアルケニルである。L1およびL2は、それぞれ互いに独立に、HまたはFである。特に好ましいものは、X1、L1およびL2がFである化合物、更には、X1がOCF3であってL1およびL2がFである化合物である。式Iの特に好ましい化合物は、式I1~I79の化合物である。式中、R1およびX1は上で定義される通りであり、FはHまたはFとして定義される。式I3、I27、I40およびI58の化合物が特に好ましい。式Iおよびサブ式I1~I79において、X1は、好ましくは、Fである。式Eの好ましい化合物を、以下に述べる。式中、halogenは、FまたはCl、好ましくは、Fを表し、alkylまたはalkylは、それぞれ互いに独立に、直鎖状または分岐状で1~9個の炭素原子を有するアルキル基、好ましくは、直鎖状のアルキル基であり、alkenylまたはalkenylは、それぞれ互いに独立に、直鎖状または分岐状で9個までの炭素原子を有するアルケニル基、好ましくは、直鎖状のアルケニル基である。式Eの特に好ましい化合物は、式E-1a、E-4a、E-5a、E-6aおよびE-7aの化合物である。また、本発明は、このタイプの媒体を含有する電気光学的ディスプレイ特に、フレームと共にセルを形成する2枚の平坦で平行な外板と、外板上の個々のピクセルをスイッチするための集積非線形素子と、セル内に配置され正の誘電異方性および高い比抵抗のネマチック液晶混合物とを有するSTNディスプレイまたはMLCディスプレイ、および電気光学的目的のための、これらの媒体の使用にも関する。本発明による混合物は、TN-TFT;正のVA、FFS、OCBおよびIPS用途に極めて適している。本発明による液晶混合物によって、利用可能なパラメータの自由度を著しく広げることが可能となる。透明点、低温における粘度、熱およびUV安定性、高いLTS、および、誘電異方性の達成可能な組み合わせは、先行技術からの従来材料よりも遥かに優れている。高い透明点、低温におけるネマチック相および高いΔεに対する要求は、これまで、不充分な程度にしか満足されなかった。例えば、MS99295メルク社、ダルムスタット市、ドイツ国などの液晶混合物は匹敵する透明点および低温安定性を有するが、しかしながら、それらは比較的高いΔnの値を有し、また、約1.7V以上の高い閾電圧も有する。他の混合物系で匹敵する粘度およびΔε値を有するものは、60°Cの領域における透明点を有するに過ぎない。本発明による液晶混合物によって、-20°Cまで、好ましくは-30°Cまで、特に好ましくは-40°Cまでネマチック相を維持しながら、80°Cより高い、好ましくは90°Cより高い、特に好ましくは100°Cより高い透明点と、同時に、4以上、好ましくは6以上の誘電異方性値Δεおよび高い値の比抵抗とを達成することが可能となり、優れたSTNディスプレイおよびMLCディスプレイを得ることが可能となる。特に、混合物は、低い動作電圧により特徴づけられる。TN閾値は1.5Vより低く、好ましくは1.3Vより低い。また、本発明による混合物の成分の適切な選択を通して、他の有利な特性を維持したままで、より高い閾電圧においてより高い透明点例えば、110°Cより高いを達成することも可能であり、または、より低い閾電圧においてより低い透明点を達成することも可能であることは言うまでもない。対応して粘度が僅かに上昇するのみで、より大きいΔε、よって、より低い閾値を有する混合物を得ることが同様に可能である。本発明によるMLCディスプレイは、好ましくは、グーチおよびタリー[C.H.GoochおよびH.A.Tarry、Electron.Lett.第10巻、第2~4頁、1974年刊;C.H.GoochおよびH.A.Tarry、Appl.Phys.第8巻、第1575~1584頁、1975年刊]による第一次透過率極小において動作し、この場合、例えば、特性線の高い急峻性およびコントラストの低い角度依存性ドイツ国特許第3022818号明細書などの特に好ましい電気光学的特性に加えて、第二次極小値における類似のディスプレイと同じ閾電圧を得るのに、より低い誘電異方性で十分である。このため、第一次極小値において本発明による混合物を使用することにより、シアノ化合物を含む混合物の場合よりも著しく高い比抵抗値を達成することが可能となる。個々の成分およびそれらの重量比の適切な選択を通して、当業者は簡単な日常的方法を使用して、MLCディスプレイの予め指定された層厚に必要な複屈折率を設定することができる。20°Cにおける流動粘度ν20は、好ましくは60mm2s-1未満、特に好ましくは50mm2s-1未満である。ネマチック相範囲は、好ましくは少なくとも90°、特には少なくとも100°である。この範囲は、好ましくは、少なくとも-30°~80°に及ぶ。20°Cにおける回転粘度γ1は、好ましくは200mPas未満、特に好ましくは180mPas未満、特には160mPas未満である。容量保持率HR:capacityholdingratioの測定[S.Matsumotoら、LiquidCrystals第5巻、第1320頁1989年刊;K.Niwaら、Proc.SIDConference、サンフランシスコ、1984年6月、第304頁1984年刊;G.Weberら、LiquidCrystals第5巻、第1381頁1989年刊]によって、式Iの化合物を含む本発明による混合物は、式Iの化合物の代わりに、下式のシアノフェニルシクロヘキサン類または下式のエステル類を含む類似化合物よりも、温度上昇に伴う著しくより小さいHRの低下を示すことが示された。また、本発明による混合物のUV安定性も非常に良好であり、即ち、UVに曝露した際に、混合物は著しくより小さいHRの低下を示す。本発明による媒体は、好ましくは、複数種類好ましくは、2種類または3種類以上の式Iの化合物を基礎とする。即ち、これらの化合物の割合は5~95、好ましくは10~60、特に好ましくは15~40の範囲内である。本発明による媒体は、好ましくは、複数種類好ましくは、1種類、2種類または3種類以上の式Eの化合物を基礎とする。即ち、これらの化合物の割合は1~25、好ましくは3~20、特に好ましくは3~15の範囲内である。本発明による媒体において使用できる式EおよびI~IXおよびそれらのサブ式の個々の化合物は既知であるか、またはそれらは既知の化合物に類似して調製できる。好ましい実施形態を下に示す。-媒体は、好ましくは、1種類、2種類または3種類の式Iの同族化合物を含み、ただし、それぞれの同族化合物は最大で10の量で混合物中に存在する。-媒体は、一般式II~IXから成る群より選ばれる1種類以上の化合物を追加的に含む。式中、個々の基は以下の意味を有する:R0は、それぞれ9個までの炭素原子を有するn-アルキル、アルコキシ、フルオロアルキル、アルケニルオキシまたはアルケニルであり、X0は、F、Cl、7個までの炭素原子を有するハロゲン化アルキル、ハロゲン化アルケニル、ハロゲン化アルケニルオキシまたはハロゲン化アルコキシ、好ましくは、F、OCF3およびOCF=CF2であり、Z0は、-CH=CH-、-C2H4-、-CH24-、-C2F4-、-CH2O-、-OCH2-、-CF=CF-、-CF2O-、-OCF2-、-COO-または-O-であり、Y1、Y2、Y3およびY4は、それぞれ互いに独立に、HまたはFであり、およびrは、0または1である。式IVの化合物は、好ましくは、以下の化合物群より選択される。-媒体は、好ましくは、下式の1種類以上の化合物を含む。式中、R0およびY2は、上で定義される通りである。-媒体は、好ましくは、H1~H18n=1~7から成る群より選択される化合物の1種類、2種類、3種類、更に4種類の同族体を含む。-媒体は、一般式X~XVから成る群より選択される1種類以上の化合物を追加的に含む。式中、R0、X0、Y1、Y2、Y3およびY4は、それぞれ互いに独立に、請求項5で示される意味の1つを有する。X0は、好ましくは、F、Cl、CF3、OCF3またはOCHF2である。R0は、好ましくは、アルキル、オキサアルキル、フルオロアルキル、アルケニルまたはアルケニルオキシである。-式EおよびI~IXの化合物の割合は、合わせて混合物全体において、少なくとも50質量である。-式Iの化合物の割合は、混合物全体において、5~50質量である。-式Eの化合物の割合は、混合物全体において、5~30質量、好ましくは、5~20質量である。-式IIの化合物の割合は、混合物全体において、3~40質量である。-式II~IXの化合物の割合は、混合物全体において、30~70質量である。-好ましくは、である。-媒体は、式II、III、IV、V、VI、VII、VIIIおよび/またはIXの化合物を含む。-R0は、直鎖状で2~7個の炭素原子を有するアルキルまたはアルケニルである。-媒体は、本質的に、式I~XVの化合物より成る。-媒体は、式H17および/またはH18の化合物を5~40質量で含む。-媒体は、好ましくは、一般式XVI~XXから成る以下の群より選択される更なる化合物を含む。式中、R0およびX0は上で定義される通りであり、alkylは下で定義される通りを表す。-媒体は、好ましくは、式RI~RIXから成る以下の群より選択される更なる化合物を含む。式中、R0は、それぞれ9個までの炭素原子を有するn-アルキル、オキサアルキル、フルオロアルキル、アルケニルオキシまたはアルケニルであり、dは、0、1または2であり、Y1は、HまたはFであり、alkylまたはalkylは、それぞれ互いに独立に、直鎖状または分岐状で1~9個の炭素原子を有するアルキル基、好ましくは、直鎖状のアルキル基であり、alkenylまたはalkenylは、それぞれ互いに独立に、直鎖状または分岐状で9個までの炭素原子を有するアルケニル基、好ましくは、直鎖状のアルケニル基である。-媒体は、好ましくは、下式の1種類以上の化合物を含む。式中、nおよびmは、それぞれ、1~9の整数である。式RIIaおよび/またはRIIbの1種類または2種類の化合物を、好ましくは、20~60の量で含有する混合物が特に好ましい。-I:IIIIIIVVVIVIIVIIIIXの質量比は、好ましくは、1:10~10:1である。-媒体は、本質的に、一般式EおよびI~XVから成る群より選択される化合物より成る。特に好ましい混合物は、式I27a、I40aおよびI58aの群より選択される少なくとも1種類の化合物、好ましくは、2種類または3種類の化合物と、式E-1a、E-4a、E-5aおよびE7-aの群より選択される式の少なくとも1種類の化合物とを含有する。式中、R1、RE、alkylおよびalkylは上で与えられる通りの意味を有し、alkylおよびalkylは、それぞれ独立に、直鎖状で1~5個の炭素原子を有するアルキル基を表す。alkylは、好ましくは、n-C3H7またはn-C5H11である。alkylは、好ましくは、メチルまたはエチル、最も好ましくは、メチルである。特に好ましい混合物は、式I27a、好ましくは、下式の少なくとも1種類の化合物を含有する。式I27aの化合物1種類または多種類は、好ましくは2~20、最も好ましくは3~15の量で使用される。好ましい混合物は、式I27a-1およびI27a-2の化合物を、混合物全体を基礎として5~15の量で含有する。好ましい混合物は、-好ましくは1~20の量において、式E-5aの少なくとも1種類の化合物、または-好ましくは全体として5~20の量において、式E-4aの少なくとも1種類の化合物および式E-5aの少なくとも1種類の化合物を含有する。好ましい混合物は、式I27の少なくとも1種類の化合物と、式I58の少なくとも1種類の化合物と、式E-5の少なくとも1種類の化合物とを含有する。最も好ましい混合物は、式I27の少なくとも2種類の化合物と、式I58の少なくとも1種類の化合物と、式E-5の少なくとも1種類の化合物とを含有する。従来の液晶材料、しかし特に、式II、III、IV、V、VI、VII、VIIIまたはIXの1種類以上の化合物と、式EおよびIの化合物を比較的低い割合においてでさえも混合することにより、結果として、閾電圧が著しく低下し、低い複屈折率の値となり、低いスメクチック-ネマチック転移温度を有する広いネマチック相が観察され、同時に、貯蔵安定性が改良されることが見出された。式E、I~IXの化合物は無色で安定であり、互いにおよび他の液晶材料と容易に混和する。用語アルキルalkylまたはアルキルalkylは、直鎖状または分岐状で1~9個の炭素原子を有するアルキル基、特に、直鎖状の基のメチル、エチル、プロピル、ブチル、ペンチル、ヘキシルおよびヘプチルを包含する。2~5個の炭素原子を有する基が一般に好ましい。用語アルケニルalkenylまたはアルケニルalkenylは、直鎖状または分岐状で9個までの炭素原子を有するアルケニル基、特に、直鎖状の基を包含する。特に好ましいアルケニル基は、C2~C7-1E-アルケニル、C4~C7-3E-アルケニル、C5~C7-4-アルケニル、C6~C7-5-アルケニルおよびC7-6-アルケニル、特に、C2~C7-1E-アルケニル、C4~C7-3E-アルケニルおよびC5~C7-4-アルケニルである。好ましいアルケニル基の例は、ビニル、1E-プロペニル、1E-ブテニル、1E-ペンテニル、1E-ヘキセニル、1E-ヘプテニル、3-ブテニル、3E-ペンテニル、3E-ヘキセニル、3E-ヘプテニル、4-ペンテニル、4Z-ヘキセニル、4E-ヘキセニル、4Z-ヘプテニル、5-ヘキセニル、6-ヘプテニルなどである。5個までの炭素原子を有する基が一般に好ましい。用語フルオロアルキルは、好ましくは、末端フッ素を有する直鎖状の基、即ち、フルオロメチル、2-フルオロエチル、3-フルオロプロピル、4-フルオロブチル、5-フルオロペンチル、6-フルオロヘキシルおよび7-フルオロヘプチルを包含する。しかしながら、フッ素の他の位置を除外するものではない。用語オキサアルキルは、好ましくは、式CnH2n1-O-CH2mの直鎖状の基を包含する式中、nおよびmは、それぞれ互いに独立に、1~6である。好ましくは、nは1であり、mは1~6である。R0およびX0の意味の適切な選択を通して、アドレス時間、閾電圧、透過特性線の急峻性などを所望の様式に改変できる。例えば、1E-アルケニル基、3E-アルケニル基、2E-アルケニルオキシ基などは、アルキルまたはアルコキシ基と比較して、一般に、より短いアドレス時間、ネマチック性の傾向の改良および弾性定数k33ベンドとk11スプレイとのより高い比を結果として与える。4-アルケニル基、3-アルケニル基などは、アルキルおよびアルコキシ基と比較して、一般に、より低い閾電圧およびk33/k11のより小さい値を与える。Z1および/またはZ2における-CH2CH2-基は、単共有結合と比較して、一般に、k33/k11のより高い値を結果として与える。k33/k11のより高い値によって、例えば、90°のツイストを有するTNセルにおいては、より平坦な透過特性線中間階調を達成するためにが容易となり、STN、SBEおよびOMIセルにおいては、より急峻な透過特性線より大きなマルチプレックス能が容易となり、逆も同様である。式EおよびIと、IIIIIIVVVIVIIVIIIIXの化合物の最適な混合比は、所望の特性と、式I、II、III、IV、V、VI、VII、VIIIおよび/またはIXの成分の選択と、存在してもよい任意の他の成分の選択とに実質的に依存する。上で与えられる範囲内の適切な混合比は、場合ごとに容易に決定できる。本発明による混合物における式EおよびI~XVの化合物の総量は、決定的なものではない。従って、混合物は、各種特性の最適化の目的のために、1種以上の更なる成分を含むことができる。しかしながら、一般に、式EおよびI~XVの化合物の総濃度が高くなるほど、アドレス時間および閾電圧に対する観察される効果がより大きくなる。特に好ましい実施形態において、本発明による媒体は、X0が、OCF3、OCHF2、F、OCH=CF2、OCF=CF2、OCF2CHFCF3またはOCF2-CF2Hである式II~IX好ましくは、IIおよび/またはIIIの化合物を含む。式Iの化合物との好ましい相乗効果の結果、特に有利な特性が得られる。偏光板、電極基板および表面処理された電極からの本発明によるMLCディスプレイの構成は、このタイプのディスプレイの従来の構成に対応する。本明細書において、従来の構成との用語は広い意味で用いられ、また、MLCディスプレイの全ての誘導品および変更品特に、多結晶シリコンTFTまたはMIMを基礎とするマトリックスディスプレイ素子を含む。も包含する。しかしながら、本発明によるディスプレイと、ツイストネマチックセルを基礎とするこれまでの従来のディスプレイとの間の大きな相違は、液晶層の液晶パラメータの選択にある。本発明に従って使用できる液晶混合物は、それ自体は従来の様式で調製される。一般に、より少ない量で使用される成分の所望量を、主要な組成を構成する成分中に、有利には昇温して溶解する。また、有機溶媒中、例えば、アセトン、クロロホルムまたはメタノール中において成分の溶液を混合し、完全に混合後、例えば、蒸留によって溶媒を再び除去することも可能である。また、誘電体は、例えば、安定剤および酸化防止剤などの当業者に既知で文献に記載される更なる添加剤も含んでもよい。例えば、0~15の多色性色素またはキラルドーパントを加えることができる。Cは結晶相、Sはスメクチック相、SCはスメクチックC相、SBはスメクチックB相、Nはネマチック相およびIは等方性相を表す。V10は、10の透過基板表面に垂直な視野角に対する電圧を表す。ton、toffは、それぞれV10の値の2倍に対応する動作電圧におけるスイッチオン時間、スイッチオフ時間を表す。Δnは光学異方性を表し、noは屈折率を表す。Δεは誘電異方性Δε=ε∥-ε⊥、ここで、ε∥は分子長軸に平行な誘電定数を表し、ε⊥はそれに垂直な誘電定数を表す。を表わす。電気光学的データは、他に明らかに述べない限り、20°Cにおいて第1極小でTNセル中において即ち、0.5μmのdΔnの値において測定した。光学的データは、他に明らかに述べない限り、20°Cにおいて測定した。本出願および下の例において、液晶化合物の構造は頭字語によって示されており、化学式への変換は下の表AおよびBに従って行われる。基CnH2n1およびCmH2m1の全ては、それぞれn個およびm個の炭素原子を有する直鎖状のアルキル基であり、nおよびmは、それぞれ互いに独立に、1、2、3、4、5、6、7、8、9、10、11、12、13、14または15である。表Bにおけるコードは、それ自体で明らかである。表Aにおいては、親構造に対する頭字語のみが示されている。個々の場合において、親構造に対する頭字語に、ダッシュにより分離されて、置換基R1、R2、L1およびL2に対するコードが続く。好ましい混合成分が、表AおよびBにおいて与えられる。表Cには、一般に、0.1~10質量の量において本発明による混合物に添加される可能なドーパントを示す。例えば、本発明による混合物に添加できる安定剤を下に述べるnは、1、2、3、4、5、6または7である。PS-IPS、正のPSVAまたはPS-FFS用途のために本出願による混合物が任意の反応性メソゲンRM:reactivemesogenを含有する場合、RMは、好ましくは、本表に列挙される以下の化合物より選択される。好ましい実施形態において、本出願による混合物は、群RM-1~RM-62より選択される少なくとも1種類のRMを含有する。以下の記号を、本出願において使用する:V0は、20°Cにおける容量閾電圧Vであり、neは、20°Cおよび589nmにおいて測定される異常光屈折率であり、n0は、20°Cおよび589nmにおいて測定される正常光屈折率であり、Δnは、20°Cおよび589nmにおいて測定される光学異方性であり、ε⊥は、20°Cおよび1kHzにおけるダイレクターに垂直な誘電率であり、ε∥は、20°Cおよび1kHzにおけるダイレクターに平行な誘電率であり、Δεは、20°Cおよび1kHzにおける誘電異方性であり、Δε=ε∥-ε⊥、ここでε∥は分子長軸に平行な誘電定数を表し、ε⊥はそれに垂直な誘電定数を表す。γ1は、20°Cにおいて測定される回転粘度mPasであり、K1は、20°Cにおけるスプレイsplay変形に対する弾性定数pNであり、K2は、20°Cにおけるツイストtwist変形に対する弾性定数pNであり、K3は、20°Cにおけるベンドbend変形に対する弾性定数pNであり、LTSは、試験用セル中で決定される低温安定性相安定性であり、V10は、10の透過基板表面に垂直な視野角に対する電圧である。電気光学的データは、他に明らかに述べない限り、20°Cにおいて第1極小でTNセル中において即ち、0.5μmのdΔnの値において測定する。以下の例は、本発明を限定することなく説明する。<混合物例>